(57)【要約】【課題】モーターやトランスの分割コア用として最適な磁気特性を有する無方向性電磁鋼板を提供する。【解決手段】質量％で、Ｃ：０．００５％以下、Ｓｉ：２〜４％、Ｍｎ：１％以下、Ａｌ：０．２〜２％、Ｓｎ：０．００３〜０．２％を含有し、残部がＦｅ及び不可避的不純物からなる熱延板に、中間焼鈍を挟む２回の冷間圧延を施し、次いで、再結晶焼鈍を施して製造した板厚：０．１〜０．３ｍｍの無方向性電磁鋼板であって、（ｉ）平均結晶粒径が４０〜２００μｍの再結晶組織を有し、かつ、（ii）圧延方向（Ｌ方向）と９０°の方向（Ｃ方向）の磁束密度Ｂ50(C)と、圧延方向（Ｌ方向）と４５°の方向（Ｘ方向）の磁束密度Ｂ50(X)が、下記式（１）を満たす磁気特性を有することを特徴とする分割コア用無方向性電磁鋼板。    Ｂ50(C)／Ｂ50(X)＞１．０３                    ・・・（１）【選択図】図１
2008127612.tif 000002
【特許請求の範囲】
【請求項１】
質量％で、Ｃ：０．００５％以下、Ｓｉ：２〜４％、Ｍｎ：１％以下、Ａｌ：０．２〜２％、Ｓｎ：０．００３〜０．２％を含有し、残部がＦｅ及び不可避的不純物からなる熱延板に、中間焼鈍を挟む２回の冷間圧延を施し、次いで、再結晶焼鈍を施して製造した板厚：０．１〜０．３ｍｍの無方向性電磁鋼板であって、
（ｉ）平均結晶粒径が４０〜２００μｍの再結晶組織を有し、かつ、
（ii）圧延方向（Ｌ方向）と９０°の方向（Ｃ方向）の磁束密度Ｂ50(C)と、圧延方向（Ｌ方向）と４５°の方向（Ｘ方向）の磁束密度Ｂ50(X)が、下記式（１）を満たす磁気特性を有する
ことを特徴とする分割コア用無方向性電磁鋼板。
Ｂ50(C)／Ｂ50(X)＞１．０３                        ・・・（１）
【請求項２】
前記磁気特性において、圧延方向（Ｌ方向）の磁束密度Ｂ50(L)が、下記式（２）を満たすことを特徴とする請求項１に記載の分割コア用無方向性電磁鋼板。
Ｂ50(L)／Ｂs≧０．８２                              ・・・（２）
ここで、Ｂs：飽和磁束密度
【請求項３】
前記磁気特性において、鉄損Ｗ10／800が４０Ｗ／ｋｇ以下であることを特徴とする請求項１又は２に記載の分割コア用無方向性電磁鋼板。
【請求項４】
前記熱延板に熱延板焼鈍を施すことを特徴とする請求項１〜３のいずれか１項に記載の分割コア用無方向性電磁鋼板。
【請求項５】
前記中間焼鈍を９００℃以上の高温で行なうことを特徴とする請求項１〜４のいずれか１項に記載の分割コア用無方向性電磁鋼板。
【請求項６】
前記中間焼鈍後の冷間圧延における圧下率が４０〜７５％であることを特徴とする請求項１〜５のいずれか１項に記載の分割コア用無方向性電磁鋼板。
【請求項７】
前記中間焼鈍後の冷間圧延がレバース圧延であることを特徴とする請求項１〜６のいずれか１項に記載の分割コア用無方向性電磁鋼板。
【請求項８】
前記再結晶焼鈍において、昇温速度が１００〜５０００℃／秒であることを特徴とする請求項１〜７のいずれか１項に記載の分割コア用無方向性電磁鋼板。
【発明の詳細な説明】
【技術分野】
【０００１】
本発明は、モーターやトランスのコア（鉄芯）材料として用いる無方向性電磁鋼板に関する。
【背景技術】
【０００２】
近年、環境保全や、省エネルギーの観点から、電気自動車への関心が高まり、駆動用モーターには、高速回転と小型化とともに、周波数４００〜数ｋＨｚで駆動できることが求められている。
【０００３】
このため、モーターのコア材料である無方向性電磁鋼板においては、渦電流損失を低減するため、板厚を薄くするとともに、固有抵抗を高め、さらに、鋼板強度（ローター剛性を上げる）を改善するため、Ｓｉ量及びＡｌ量を増加する必要がある。さらに、無方向性電磁鋼板には、モーターの初動トルクを改善するため、高い磁束密度も要求される。
【０００４】
モーターコアは、無方向性電磁鋼板を打ち抜いて製造されるが、最近は、打抜き歩留りを改善する観点や、巻き線を効率化して銅損を低減する観点から、モーターコアを、ティース部分を個々に分割した分割コアで構成する傾向にある。そして、分割コアのティース部分には、長さ方向及び幅方向（コアバック）に磁界が印加されるので、磁束密度が高いことが要求される。
【０００５】
通常、無方向性電磁鋼板から、一つのモーターコアを打ち抜く場合、無方向性電磁鋼板の磁気特性には、鋼板の圧延方向（コイル長手方向、以下「Ｌ方向」ということがある。）、Ｌ方向と直角の方向（コイル幅方向、以下「Ｃ方向」ということがある。）、Ｌ方向と４５度の方向（以下「Ｘ方向」ということがある。）において、差（異方性）が小さいことが望まれる（特許文献１〜６、参照）。
【０００６】
しかし、分割コアを打ち抜く場合、磁気特性の優れた方向に沿って、ティース部分を打ち抜けばよいから、無方向性電磁鋼板を分割コア専用として用いる場合、Ｌ方向、Ｃ方向、及び、Ｘ方向における磁気特性の異方性は、必ずしも、小さくなくてもよい。つまり、磁気特性の異方性が大きいほうが、即ち、Ｘ方向の磁気特性を犠牲にして、Ｌ方向とＣ方向の磁気特性を改善したほうが、分割コアの設計において、分割コアのティース部分で所要の磁気特性を確保することができる点で、好ましい。
【０００７】
【特許文献１】特開２００1−４９４０２号公報
【特許文献２】特開２００1−１６４３４３号公報
【特許文献３】特開２００６−４５６１３号公報
【特許文献４】特開２００６−４５６４１号公報
【特許文献５】特開２００６−１４４０３６号公報
【特許文献６】特開２００６−１９９９９９号公報
【発明の開示】
【発明が解決しようとする課題】
【０００８】
本発明者は、無方向性電磁鋼板において、磁気特性を高めるため、鋼板の板厚を薄くし、かつ、Ｓｉ量及び／又はＡｌ量を増加すると、磁束密度の異方性が小さくなるという現象に気がついた。即ち、特定の方向、例えば、Ｌ方向やＣ方向の磁束密度が低下し、所望の磁束密度が得られず、結局、このような磁気特性を有する無方向性電磁鋼板は、分割コア用に適さないという問題に遭遇した。
【０００９】
そこで、本発明は、モーターやトランスの分割コア用として最適な磁気特性を有する無方向性電磁鋼板を提供することを目的とする。
【課題を解決するための手段】
【００１０】
本発明者は、質量％で、Ｓｉ：２〜４％、及び、Ａｌ：０．２〜２％を含有する板厚０．１〜０．３ｍｍの無方向性電磁鋼板において、Ｓｎを０．００３〜０．２％添加して、ゴス方位の結晶粒を増加し、Ｌ方向及びＣ方向の磁気特性（磁束密度）を改善することを基本思想とし、分割コア用として最適な磁気特性を確保する手法について、鋭意研究した。その結果、次の知見を得るに至った。
【００１１】
（ｘ）Ｌ、Ｃ、及び、Ｘ方向の磁気特性の差（異方性）は、冷間圧延における圧下率の配分、中間焼鈍前後の結晶粒径、再結晶焼鈍（仕上焼鈍）後の結晶粒径に密接に関連するが、最終的に、これらを制御すれば、異方性の大きい所要の磁束密度Ｂ50（磁化力５０００Ａ／ｍで得られる磁束密度［Ｔ］）を確保することができる。
【００１２】
（ｙ）Ｌ方向とＣ方向の磁気特性を繋ぐ、Ｘ方向の磁束密度Ｂ50を低減すると、Ｌ方向及びＣ方向の磁束密度Ｂ50が改善される傾向にあるから、Ｘ方向の磁気特性は、分割コア用無方向性電磁鋼板の磁気特性を評価する上で重要な指標であり、Ｃ方向の磁気特性との関係で、所定の比の範囲に維持する必要がある。
【００１３】
本発明は、上記知見に基づいてなされたもので、その要旨は以下のとおりである。
【００１４】
（１）  質量％で、Ｃ：０．００５％以下、Ｓｉ：２〜４％、Ｍｎ：１％以下、Ａｌ：０．２〜２％、Ｓｎ：０．００３〜０．２％を含有し、残部がＦｅ及び不可避的不純物からなる熱延板に、中間焼鈍を挟む２回の冷間圧延を施し、次いで、再結晶焼鈍を施して製造した板厚：０．１〜０．３ｍｍの無方向性電磁鋼板であって、
（ｉ）平均結晶粒径が４０〜２００μｍの再結晶組織を有し、かつ、
（ii）圧延方向（Ｌ方向）と９０°の方向（Ｃ方向）の磁束密度Ｂ50(C)と、圧延方向（Ｌ方向）と４５°の方向（Ｘ方向）の磁束密度Ｂ50(X)が、下記式（１）を満たす磁気特性を有する
ことを特徴とする分割コア用無方向性電磁鋼板。
Ｂ50(C)／Ｂ50(X)＞１．０３                        ・・・（１）
【００１５】
（２）  前記磁気特性において、圧延方向（Ｌ方向）の磁束密度Ｂ50(L)が、下記式（２）を満たすことを特徴とする前記（１）に記載の分割コア用無方向性電磁鋼板。
Ｂ50(L)／Ｂs≧０．８２                              ・・・（２）
ここで、Ｂs：飽和磁束密度
【００１６】
（３）  前記磁気特性において、鉄損Ｗ10／800が４０Ｗ／ｋｇ以下であることを特徴とする前記（１）又は（２）に記載の分割コア用無方向性電磁鋼板。
【００１７】
（４）  前記熱延板に熱延板焼鈍を施すことを特徴とする前記（１）〜（３）のいずれかに記載の分割コア用無方向性電磁鋼板。
【００１８】
（５）  前記中間焼鈍を９００℃以上の高温で行なうことを特徴とする前記（１）〜（４）のいずれかに記載の分割コア用無方向性電磁鋼板。
【００１９】
（６）  前記中間焼鈍後の冷間圧延における圧下率が４０〜７５％であることを特徴とする前記（１）〜（５）のいずれかに記載の分割コア用無方向性電磁鋼板。
【００２０】
（７）  前記中間焼鈍後の冷間圧延がレバース圧延であることを特徴とする前記（１）〜（６）のいずれかに記載の分割コア用無方向性電磁鋼板。
【００２１】
（８）  前記再結晶焼鈍において、昇温速度が１００〜５０００℃／秒であることを特徴とする前記（１）〜（７）のいずれかに記載の分割コア用無方向性電磁鋼板。
【発明の効果】
【００２２】
本発明によれば、モーターやトランスの分割コア用として最適な磁気特性を有する無方向性電磁鋼板を提供することができる。また、本発明によれば、分割コアの形状、及び／又は、分割コアのティース部分に求める磁気特性に応じて、分割コアを設計し、打ち抜くことができるので、無方向性電磁鋼板の利用度が増す。
【発明を実施するための最良の形態】
【００２３】
本発明は、質量％で、Ｃ：０．００５％以下、Ｓｉ：２〜４％、Ｍｎ：１％以下、Ａｌ：０．２〜２％、Ｓｎ：０．００３〜０．２％を含有し、残部がＦｅ及び不可避的不純物からなる熱延板に、中間焼鈍を挟む２回の冷間圧延を施し、次いで、再結晶焼鈍を施して製造した板厚０．１〜０．３ｍｍの分割コア用無方向性電磁鋼板であって、
（ｉ）平均結晶粒径が４０〜２００μｍの再結晶組織を有し、かつ、
（ii）圧延方向（Ｌ方向）と９０°の方向（Ｃ方向）の磁束密度Ｂ50(C)と、圧延方向（Ｌ方向）と４５°の方向（Ｘ方向）の磁束密度Ｂ50(X)が、下記式（１）を満たす磁気特性を有することを特徴とする。
Ｂ50(C)／Ｂ50(X)＞１．０３                        ・・・（１）
【００２４】
Ｂ50(C)は、鋼板面上で、Ｃ方向に５０００Ａ／ｍで磁化して測定したＣ方向の磁束密度（単位：Ｔ）である。Ｂ50(X)は、鋼板面上で、Ｘ方向に５０００Ａ／ｍで磁化して測定したＸ方向の磁束密度である。なお、Ｂ50(L)は、Ｌ方向に５０００Ａ／ｍで磁化して測定したＬ方向の磁束密度である。
【００２５】
まず、熱延板の成分組成を限定する理由について説明する。なお、以下、％は、質量％を意味する。
【００２６】
Ｃは、鋼板を強化する元素であるが、磁気特性の点で有害な元素であり、極力低減するのが好ましいので、Ｃは、０．００５％以下に限定した。好ましくは、０．００３％以下である。
【００２７】
Ｓｉは、鋼板の電気抵抗を高め、鉄損を低減する元素であるので、２％以上を含有する。４％を超えて含有すると、鋼板が脆化し、また、所要の磁束密度Ｂ50が得られないので、Ｓｉの上限を４％とした。
【００２８】
Ｍｎは、熱間圧延時に、ＭｎＳとしてＳを固定し、熱間圧延時の鋼板耳割れを防止する元素である。固溶Ｍｎは、鋼板の電気抵抗を高め、鉄損を低減するが、Ｍｎが多すぎると結晶粒成長性が阻害されるので、Ｍｎの上限を１％とした。
【００２９】
Ａｌは、Ｓｉと同様に、鋼板の電気抵抗を高め、鉄損を低減する元素であるので、０．２％以上を含有する。ただし、Ａｌが多くなると，磁束密度の異方性が小さくなる傾向にあるので、本発明で採用する各種の対策が必要となる。一方、２％を超えて含有すると、添加コストの問題や、飽和磁束密度の低下が懸念されるので、上限を２％とした。
【００３０】
Ｓｎは、Ｓｉ：２〜４％、及び、Ａｌ：０．３〜２％を含有する無方向性電磁鋼板の再結晶組織において、Goss方位粒を増加し、特に、Ｌ方向の磁気特性（磁束密度）を改善するために、０．００３％以上含有する必要がある。一方、０．２％を超えて含有しても、上記改善効果は飽和するし、熱間脆性の問題で表面疵が増加するので，上限を０．２％とした。
【００３１】
本発明は、上記元素の他、不可避的不純物として、Ｓ、Ｐ、Ｎ、Ｏ、Ｃｕ、Ｎｉ、Ｃｒ、Ｃａ、ＲＥＭ（希土類元素）等を、本発明の機械特性及び磁気特性を損なわない範囲で含有してもよい。ただし、従来どおり、不純物としてのＳ、Ｎ、及び、Ｏは、少ないほうが好ましい。それら各成分は、それぞれ、０．００３％以下、０．００２５％以下、及び、０．００３％以下が好ましい。
【００３２】
また，狙いの異方性を阻害しないことを確認している範囲は、Ｃｕ＜０．２％、Ｎｉ＜０．１％、Ｃｒ＜０．１％、Ｃａ＜０．０１％、Ｎｂ＜０．００２％、Ｔｉ＜０．００３％、ＲＥＭ＜０．０１％であるので、これら元素は、それぞれ上記範囲内に抑制するのが望ましい。なお，Ｓｂは、異方性を小さくするので、添加してはならない。Ｓｂは、不可避的に含有する場合は、０．００１％未満が好ましい。
【００３３】
上記成分組成の熱延板に、熱延板焼鈍を施すか、又は、施さないで、中間焼鈍を挟む２回の冷間圧延を施し、次いで、仕上焼鈍（再結晶焼鈍）を施して、平均結晶粒径が４０〜２００μｍの再結晶組織を形成する。
【００３４】
本発明においては、前述した知見（ｘ）に基づいて、再結晶組織の平均結晶粒径を４０〜２００μｍに限定する。平均結晶粒径が大きいと、鉄損特性は改善されるが，磁束密度の異方性が小さくなる傾向にある。この傾向からすれば、平均結晶粒径は小さいほうがよいが、４０μｍ未満であると、所望の高周波鉄損Ｗ10/800が得られない。
【００３５】
一方、平均結晶粒径が２００μｍを超えると、磁束密度の異方性が小さくなり、本発明の狙う所望のＢ50(C)／Ｂ50(X)が確保することが困難となる。高周波鉄損をさらに改善する意味では、再結晶組織の平均結晶粒径は８０〜２００μｍがより好ましい。
【００３６】
なお、平均結晶粒径は、鋼板断面を光学顕微鏡で観察した組織において、Ｌ方向の線分と交差する結晶粒界の個数を数え、平均化して求めた。
【００３７】
本発明は、平均結晶粒径４０〜２００μｍの再結晶組織を有する板厚０．１〜０．３ｍｍの無方向性電磁鋼板が、下記式（１)を満たす磁気特性を有することを特徴とする。
Ｂ50(C)／Ｂ50(X)＞１．０３                          ・・・（１）
【００３８】
なお、Ｂ50(C)、Ｂ50(X)、及び、Ｂ50(L)については、前述したとおりである。
【００３９】
Ｘ方向のＢ50(X)は、Ｌ方向のＢ50(L)がＣ方向のＢ50(C)（通常、Ｂ50(L)＞Ｂ50(C)）へ遷移する過程で、両者を繋ぐ磁束密度Ｂ50である。そして、本発明者は、Ｘ方向のＢ50(X)に着目した。
【００４０】
Ｂ50(C)／Ｂ50(X)は、Ｘ方向のＢ50(X)に着目し、Ｂ50(C)とＢ50(X)の差を、両者の比で評価する指標であり、この比を所定の範囲内に規定することは、Ｂ50(C)とＢ50(X)の差を、所定の範囲内に抑制することを意味している。
【００４１】
本発明者は、この意味するところは、下記の理由で、無方向性電磁鋼板の分割コア用としての適確性を判断する上で、極めて重要であるとの認識に立ち、分割コア用無方向性電磁鋼板の磁気特性を評価する指標として、「Ｂ50(C)／Ｂ50(X)」を導入した。
【００４２】
図１（ａ）及び（ｂ）に、分割コアの打ち抜き態様を示す。図１（ａ）は、分割コアのティース部分をＣ方向（Ｌ方向と９０°）に設定し、打抜き歩留りを最優先して打ち抜く態様（以下「打抜き態様Ａ」ということがある。）を示し、図１（ｂ）は、分割コアのティース部分をＬ方向に設定し、打抜き歩留りとともに、鉄心特性（ティース部の磁束密度）を重視して打ち抜く態様（以下「打抜き態様Ｂ」ということがある。）を示す。
【００４３】
直近、電動モーターの分野では、従来の一体コアに加え、打抜き歩留まりの向上や、巻き線の効率化による銅損向上の観点から、分割コアを用いるケースが増加している。分割コアは、圧延後コイル状に巻き取った電磁鋼板コイルの圧延方向（Ｌ方向）に対し、打抜き態様Ａ又は打抜き態様Ｂで打ち抜かれる場合が多い。
【００４４】
一般に、工業的に製造される無方向性電磁鋼板は、Ｃ方向及びＸ方向の磁気特性（磁化特性、鉄損特性）が、Ｌ方向の磁気特性（磁化特性、鉄損特性）に比べ劣位であり、Ｃ方向又はＸ方向の磁気特性が、分割コア鉄心全体の磁気特性を左右することになる。
【００４５】
そして、分割コア鉄芯の磁束流には、打抜き態様Ａ及び打抜き態様Ｂで打ち抜かれた分割コアのいずれの場合も、磁束がＬ方向からＣ方向に回転する途中に、遷移的なＸ方向の磁束流が存在するが、分割コアでは，このＸ方向の遷移的な磁束流領域は少なく、分割コア鉄心の磁気特性に及ぼす影響度は小さいと推測される。
【００４６】
つまり、本発明者は、Ｃ方向の磁気特性とＸ方向の磁気特性の比：Ｂ50(C)／Ｂ50(X)が大きくなるように材料設計すれば、分割コア鉄心全体の磁気特性を改善することができると発想した。
【００４７】
なお、Ｌ方向とＣ方向における適正な磁気特性のバランスは、分割コア一片の寸法、形状により決定される。
【００４８】
Ｂ50(C)／Ｂ50(X)を所定の範囲に規定することは、無方向性電磁鋼板の磁気特性の異方性を所定の範囲に限定することであるから、分割コアを設計する際、分割コア鉄心全体の磁気特性の向上を考慮して、分割コアの形状、及び、打ち抜き態様を設計することができる。
【００４９】
したがって、Ｂ50(C)／Ｂ50(X)は、無方向性電磁鋼板の分割コア用としての適確性を判断する上で、極めて重要な指標である。そして、本発明においては、Ｂ50(C)／Ｂ50(X)を、上記式（１）で規定した。即ち、本発明において、Ｂ50(L)／Ｂ50(X)が、１．０３以下であれば、磁気特性の異方性が小さくなって、必要な、Ｌ方向とＣ方向の磁気特性が得られない。
【００５０】
なお、上記式（１）は、無方向性電磁鋼板の板厚が０．１〜０．３ｍｍの場合に成立する関係式であり、板厚が上記範囲を超える無方向性電磁鋼板に適用することはできない。
【００５１】
例えば、板厚が０．３ｍｍを超えると、Ｂ50(C)／Ｂ50(X)が急激に大きくなり、分割コア用としての磁気特性としては満足できるが、高周波用のコアとしては不適格である。
【００５２】
本発明は、板厚が薄くても（薄ければ、磁気特性の異方性が小さくなる）、なおかつ、Ｂ50(C)／Ｂ50(X)が大きい（即ち、磁気特性の異方性が大きい）分割コア用無方向性電磁鋼板の開発に取り組み、その結果、なされたものである。
【００５３】
即ち、本発明は、分割コア用としての無方向性電磁鋼板の磁気特性を評価するため、磁気特性の異方性を表示する指標「Ｂ50(C)／Ｂ50(X)」を導入し、その下限を規定することを基本思想とするものである。
【００５４】
分割コアを設計する場合、上記式（１）には現れないＬ方向の磁束密度Ｂ50(L)も重要な指標である。Ｂ50(L)の値は、当然のことながら、鋼板の成分組成によっても変化するので、飽和磁束密度Ｂsとの比：Ｂ50(L)／Ｂs（結晶方位指標）を採用し、この比によっても、無方向性電磁鋼板の磁気特性を評価することが好ましい。
【００５５】
より優れた磁気特性を有する分割コアを得る場合には、Ｂ50(L)／Ｂsが、下記式（２）を満たすように材料設計をすることが必要である。
Ｂ50(L)／Ｂs≧０．８２                          （２）
【００５６】
結晶方位指標Ｂ50(L)／Ｂsが０．８２未満であると、分割コアとしての磁気特性が不十分である。
【００５７】
本発明は、熱延板に焼鈍を施すか、又は、施さないで、中間焼鈍を挟む２回の冷間圧延を施し、次いで、仕上焼鈍（再結晶焼鈍）を施すことを要件とするものであるので、次に、好ましい製造要件について、説明する。
【００５８】
熱延板焼鈍は、実施することも、実施しないことも可能である。しかし、熱延板焼鈍を実施すると、磁束密度Ｂ50(L)を、約０．０１Ｔ程度改善することができる。焼鈍温度は、通常の８５０℃以上が好ましい。
【００５９】
熱延板焼鈍後の冷間圧延（一次冷延）について、特別な制限条件はないが、続く、中間焼鈍、及び、中間焼鈍後の冷間圧延（二次冷延）と仕上焼鈍（再結晶焼鈍）は、重要である。
【００６０】
本発明においては、熱延板に、中間焼鈍を挟む２回の冷間圧延を施すことにより、Ｃ方向の磁束密度Ｂ50(C)と、Ｘ方向の磁束密度Ｂ50(X)の比：Ｂ50(C)／Ｂ50(X)、即ち、磁気特性の異方性を大きくすることが特徴である。
【００６１】
特に、冷間圧延を、一次冷延と二次冷延の２回に分けて行うことにより、通常の一回の冷延法に比べて、一回の冷間圧延当たりの圧下率を大幅に減少させることができるし、また、熱延板の板厚と製品板の板厚との組み合わせの中で、圧下率の選択範囲が増え、最適な圧下率の下で結晶方位制御を行なうことができる。
【００６２】
そして、特に、二次冷延での圧下率、即ち、二次冷延率が、指標Ｂ50(C)／Ｂ50(X)の値に、支配的に効いていることが分かった。
【００６３】
中間焼鈍は、十分に、結晶粒を成長させるべく、９００℃以上の高温で行なうことが望ましい。高温で中間焼鈍を行なうことにより、磁束密度Ｂ50(L)及びＢ50(C)を改善することができる。
【００６４】
本発明においては、中間焼鈍後の冷間圧延（二次冷延）における圧下率を４０〜７５％とすることが、磁気特性の異方性を大きくする点で好ましい。圧下率６０％程度で、最も大きい異方性Ｂ50(C)／Ｂ50(X)が得られ、圧下率６０％程度をピークにして、その前後、即ち、軽圧下側でも強圧下側でも、徐々に、異方性Ｂ50(C)／Ｂ50(X)が低下する。圧下率が４０％未満と７５％超では、本発明所望の分割コア用としての磁束密度の異方性が得られない。
【００６５】
磁気特性の異方性を大きくした無方向性電磁鋼板において、分割コアを、ティース部分をＬ方向に設定して打ち抜けば、磁束密度の高いティース部分を有する分割コアを得ることができる。スキンパス圧延における圧下率を調整することにより、Ｃ方向とＸ方向のＢ50の比を調整できるので、分割コアの設計で要求される磁束密度に応じて、無方向性電磁鋼板を製造することができる。
【００６６】
なお、二次冷延は、レバース圧延が好ましい。この圧延により、一方向圧延のいわゆるタンデム圧延に比較し、Ｂ50(L)を、０．０２Ｔほど改善することができる。レバース圧延は、通常のゼンジミャーミル圧延などで実施することができる。
【００６７】
仕上焼鈍（再結晶焼鈍）においては、昇温速度を、少なくとも６００〜７００℃の温度範囲にて、１００〜５０００℃／秒として急速加熱することが好ましい。この急速加熱で、Goss方位粒を増加させ、特に、Ｂ50(C)／Ｂ50(X)を改善することができる。昇温速度が１００℃／秒未満では、上記改善効果が少なく、また、５０００℃／秒以上では、工業的な設備コスト面で無理がある。
【００６８】
また、鉄損Ｗ10／800は、４０Ｗ／ｋｇ以下であることが好ましい。コンパクトなモーターコアにするための高速回転仕様に適用させるためである。
【実施例】
【００６９】
次に、本発明の実施例について説明するが、実施例の条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００７０】
（実施例１）
鋼を真空溶解炉で溶解しつつ、成分組成を調整し、表１に示す成分組成を有するインゴットを鋳造した。これを、１０７０℃に加熱して熱間圧延し、２．１０ｍｍ厚の熱延板とした。次いで、Ｎ2雰囲気中、９００℃で１２０秒均熱して焼鈍を行った。酸洗後、冷間圧延を施して、板厚０．４０ｍｍ（８１％圧下）の冷延板とした。
【００７１】
中間焼鈍を、Ｈ2雰囲気中で、１０００℃で３秒均熱して行った。次いで、二次冷延して、板厚を０．２０ｍｍ（５０％圧下）とした。
【００７２】
仕上焼鈍を、Ｈ2雰囲気中、１０００℃で１０秒均熱し、冷延板に、再結晶焼鈍を施した。５５ｍｍ角に打抜いて、ＳＳＴで、角度別の磁気特性を測定した。平均結晶粒径は、１００〜１１０μｍの範囲であった。得られた結果を表１に示す。
【００７３】
飽和磁束密度Ｂsは、振動試料型磁力計（Vibrating Sample Magnetometer）で計測した。Ｗ10/800は、磁束密度１．０Ｔ、周波数８００Ｈｚでの鉄損であり、Ｌ方向とＣ方向の測定値を平均化したものである。
【００７４】
実施例２以下も、これらの記号に準じるものとする。
【００７５】
【表１】
2008127612.tif 000003
【００７６】
Ｓｎ量が本発明の範囲で、優れた磁束密度の異方性を得ることができた。
【００７７】
（実施例２）
質量％で、Ｃ：０．００１０％、Ｓｉ：２．３％、Ｍｎ：０．２％、Ａｌ：１．９５％、Ｓｎ：０．０３％、Ｓ：０．０００１％、Ｎ：０．０００８％、Ｏ：０．００２％、Ｐ：０．０２５％を含む板厚１．６ｍｍの熱延板を、一次冷延（タンデム圧延）し、板厚０．４０ｍｍ（７５％圧下）としてから、表２に示す中間焼鈍温度で、Ｈ2雰囲気中、１０秒、熱処理した。次いで，二次冷延（タンデム圧延）を行い、板厚０．１２ｍｍ（７０％圧下）とした。
【００７８】
仕上焼鈍を、表２に示す温度で、Ｈ2雰囲気中、２０秒均熱して行った。５５ｍｍ角に打ち抜いてから、ＳＳＴで、角度別の磁気特性を測定し、また、平均結晶粒径も測定した。得られた結果を表２に示す。
【００７９】
【表２】
2008127612.tif 000004
【００８０】
中間焼鈍温度が、本発明の範囲内で高いと、分割コア用として、Ｌ方向とＣ方向に優れた磁束密度を有する磁気特性が得られていることが、実験Ｎｏ．１〜５から分かる。また、仕上焼鈍後の平均結晶粒径については、実験Ｎｏ．６〜１２より、本発明の範囲内で、優れた異方性Ｂ50(C)／Ｂ50(X)と同時に、高周波鉄損Ｗ10/800が得られていることが分かる。
【００８１】
（実施例３）
質量％で、Ｃ：０．００３％、Ｓｉ：３．５％、Ｍｎ：０．６％、Ａｌ：０．３％、Ｓｎ：０．０５％、その他、不可避的成分として、Ｃｕ：０．１５％、、Ｎｉ：０．０１％、Ｃｒ：０．０１％、Ｔｉ：０．００２％、Ｍｏ：０．００２％、Ｐ：０．０２％を含むスラブを、１０００℃に加熱し、板厚２．７ｍｍの熱延板を得た。熱延板を、１０５０℃で１５０秒、Ｎ2雰囲気中で焼鈍した後、酸洗し、一次冷延（タンデム圧延）を行った。
【００８２】
中間焼鈍を、９５０℃で１０秒、Ｈ2雰囲気中で実施し、次いで、表３に示す圧下率の二次冷延を、レバースミルで行って、板厚を０．２８ｍｍとした。それから、Ｈ2雰囲気中、９７０℃で８秒均熱して仕上焼鈍を行った。仕上焼鈍における昇温速度は、１２℃／秒であった。エプスタイン試料を切り出してから、角度別の磁気特性及び結晶粒径を計測した。得られた結果を表３に示す。
【００８３】
【表３】
2008127612.tif 000005
【００８４】
二次冷延率が本発明の範囲内のものは、分割コアに適した異方性が発現している。
【００８５】
（実施例４）
実施例３で用いた実験Ｎｏ．７の板厚０．２８ｍｍの２次冷延板を、誘導加熱装置で急速加熱した。昇温速度は、常温から１０３０℃まで、表４に示すように変更した。雰囲気は、３０％Ｈ2＋７０％Ｎ2とし、均熱は、１０３０℃で１０秒、行った。次いで，エプスタイン試料を切り出して、角度別の磁気特性及び結晶粒径を計測した。結晶粒径は、全てが１９０μｍであった。得られた結果を表４に示す。
【００８６】
【表４】
2008127612.tif 000006
【００８７】
表４から、昇温速度が上昇すると、磁束密度の異方性が改善され、特に、昇温速度が１００℃／秒以上では，優れたＢ50(C)／Ｂ50(X)が得られることが分かった。
【産業上の利用可能性】
【００８８】
前述したように、本発明によれば、モーターやトランスの分割コア用として最適な磁気特性を有し、かつ、利用度の高い無方向性電磁鋼板を提供することができる。したがって、本発明は、無方向性電磁鋼板を素材として用いる電気機器製造産業において利用可能性が大きいものである。
【図面の簡単な説明】
【００８９】
【図１】分割コアの打ち抜き態様を示す図である。（ａ）は、分割コアのティース部分をＣ方向（Ｌ方向に９０℃の方向）に設定して打ち抜く態様を示し、（ｂ）は、分割コアのティース部分をＬ方向に設定して打ち抜く態様を示す。
【符号の説明】
【００９０】
１    分割コア
２    ティース部分
【図１】
2008127612.tif 000007